【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
水エマルション中に複数の炭化水素の混成物と乳化安定剤とを含むエマルションであって、前記混成物は複数の極大値が存在しない単一モードの単峰型粒子分布を有し、前記炭化水素油は64〜90体積％で存在する、前記エマルション。
【請求項２】
前記燃料が少なくとも二種類の異なる前駆体エマルションを含む、請求項１に記載のエマルション。
【請求項３】
前記前駆体エマルションがそれぞれ異なる炭化水素粒径を有する、請求項２に記載のエマルション。
【請求項４】
前記前駆体エマルションが同一炭化水素材料を含む、請求項３に記載のエマルション。
【請求項５】
前記前駆体エマルションが異なる炭化水素材料を含む、請求項３に記載のエマルション。
【請求項６】
それぞれの前駆体エマルションが異なる燃焼速度を有する、請求項３に記載のエマルション。
【請求項７】
前記乳化炭化水素燃料は、所定の割合で少なくとも二種類の異なるエマルションを含有する混成エマルションである、請求項５に記載のエマルション。
【請求項８】
ひとつのエマルションの粒径は、第二のエマルションの粒径に対して大きい、請求項３に記載のエマルション。
【請求項９】
それぞれの前駆体エマルションは特徴的な粘度を有し、前記混成エマルション燃料の粘度は、それぞれの前駆体エマルションの特徴的な粘度よりも低い、請求項７に記載のエマルション。
【請求項１０】
前記混成エマルションは、より小さな粒子を含むエマルションの粘度よりも300％〜500％低い粘度を有する、請求項９に記載のエマルション。
【請求項１１】
前記混成エマルションは少なくとも99.9％の炭素完全燃焼率を有する、請求項１に記載のエマルション。
【請求項１２】
前記混成物は、少なくとも二つの前記前駆体エマルションの二峰型分布を混合して形成される前記単峰型粒径分布を有する、請求項１に記載のエマルション。
【請求項１３】
前記混成物は多重エマルション多分散燃料である、請求項１に記載のエマルション。
【請求項１４】
前記燃料が水性マトリックス炭化水素中に乳化された液体燃料である、請求項１に記載のエマルション。
【請求項１５】
前記炭化水素材料が18API未満を含む、請求項１に記載のエマルション。
【請求項１６】
前記乳化安定剤が前記混成エマルションの0.01〜5.0重量％の量で存在する、請求項１に記載のエマルション。
【請求項１７】
前記乳化安定剤が界面活性剤である、請求項１６に記載のエマルション。
【請求項１８】
混成エマルションを形成するのに使用される前駆体エマルションに対して低い粘度の単峰型粒度分布をもつ混成エマルションの配合方法であって、
n-峰型粒子分布をもつ混合物を準備する；
前記混合物に存在するそれぞれのn-峰型分布に関して前駆体エマルションを形成する、ここでそれぞれの前記前駆体エマルションは特徴的な粘度を有する；及び
前記単峰型粒度分布、それぞれの前記前駆体エマルションに対して低い粘度及び前記所望の特徴をもつ前記混成エマルションを形成するために混成エマルションの所望の特徴によって決定された所定比で前駆体エマルションを混合する、ここで前記単峰型分布は複数の極大値が存在しない単一モードである、各段階を含む、前記方法。
【請求項１９】
前記混合が剪断混合デバイスを含む、請求項１８に記載の方法。
【請求項２０】
前記混合物が少なくとも二つの前駆体エマルションから形成した混成エマルションである、請求項１８に記載の方法。
【請求項２１】
単峰型粒子分布をもつ混成エマルションを与えるために十分に異なる粒径分布をもつ前駆体エマルションを選択する段階をさらに含む、請求項１８に記載の方法。
【請求項２２】
メジアン粒径差が選択されたエマルションの間に存在する、前記混成エマルションを合成するための前駆体エマルションを選択する段階をさらに含む、請求項１８に記載の方法。
【請求項２３】
それぞれの前駆体エマルションが異なる燃焼速度を有する、請求項１８に記載の方法。
【請求項２４】
高い燃焼速度の前記前駆体エマルションは低い燃焼速度の前駆体エマルションの燃焼をより効率的に促進するために炎を安定化する、請求項２３に記載の方法。
【請求項２５】
前記それぞれの前駆体エマルションが同一炭化水素材料を含む、請求項１８に記載の方法。
【請求項２６】
前記炭化水素材料が１８ＡＰＩ未満である、請求項２５に記載の方法。
【請求項２７】
前記前駆体エマルションが異なる炭化水素材料を含む、請求項１８に記載の方法。
【請求項２８】
前記炭化水素材料が１８ＡＰＩ未満である、請求項２７に記載の方法。
【請求項２９】
少なくとも一種の前駆体エマルションが他の前駆体エマルションよりも低温で製造され、前記少なくとも一種の前駆体エマルションは前記他の前駆体エマルションの冷却剤として機能する、請求項１８に記載の方法。
【請求項３０】
前記同一炭化水素材料は異なる粒径分布をもつ、請求項２５に記載の方法。
【請求項３１】
前記それぞれの異なる炭化水素材料はそれぞれ同様のサイズ分布を有する、請求項２７に記載の方法。
【請求項３２】
前記それぞれの異なる炭化水素材料は異なるサイズ分布を有する、請求項２７に記載の方法。
【請求項３３】
前記混成エマルションを剪断操作にかける段階をさらに含む、請求項１８に記載の方法。
【請求項３４】
前記混成エマルションの低い粘度は、前記前駆体エマルションの粘度よりも300％〜500％低い、請求項１８に記載の方法。
【請求項３５】
前記それぞれの前駆体エマルションは、前記混成エマルションの低粘度に影響を与えるような比で混合する、請求項１８に記載の方法。
【請求項３６】
充填アルゴリズムを提供することによって所定の比を決定する；使用すべきそれぞれの前駆体エマルションのサイズ分布パラメーターを準備する；混成粘度データを生成する；及び混成エマルション粘度の最低粘度を分析する、各段階をさらに含む、請求項３４に記載の方法。
【請求項３７】
前記混成エマルションが64〜90体積％の含油量を有する、請求項１８に記載の方法。
【請求項３８】
乳化安定剤が前記エマルションの0.01〜5.0重量％の量で存在する、請求項３７に記載の方法。
【請求項３９】
前記混成エマルションが燃焼したときに広い温度勾配を提供する、請求項１８に記載の方法。
【請求項４０】
前記混成エマルションは、前記前駆体エマルションの燃焼速度に対して高い燃焼速度を有する、請求項１８に記載の方法。
【請求項４１】
相対燃焼速度が低い炭化水素材料を使用し易くするために前記エマルションの第二のエマルション中の炭化水素材料よりも早い燃焼速度をもつ前記エマルションの少なくとも一つの前駆体エマルション中の炭化水素材料を選択する段階をさらに含む、請求項２７に記載の方法。
【請求項４２】
粘稠な炭化水素材料の輸送方法であって、
炭化水素材料源を準備する；
前記炭化水素材料の複数のエマルションを生成する、それぞれのエマルションは特徴的な粘度を有し、それぞれのエマルションは異なる粒径分布をもつ；
前記複数のエマルションに対して低い粘度をもつ混成エマルションを形成するために、前記エマルションの混合比を選択する、前記比は充填因子アルゴリズムにより決定する；及び
前記混成エマルションを移動させる、
各段階を含む、前記方法。
【請求項４３】
前記混成エマルション中の前記炭化水素含量が64〜90体積％である、請求項４２に記載の方法。
【請求項４４】
前記所定の比が前記複数のエマルション内の粒子の充填配列を分析することによって決定される、請求項４２に記載の方法。
【請求項４５】
前記混成エマルションの凍結点を下げる段階をさらに含む、請求項４４に記載の方法。
【請求項４６】
凍結点降下を実施するために前記混成エマルションにある材料を添加する段階をさらに含む、請求項４５に記載の方法。
【請求項４７】
前記材料が少なくとも一種の界面活性剤とアルコールとを含む、請求項４６に記載の方法。
【請求項４８】
水分散可能なまたは水に溶解可能なバイオ燃料の少なくとも一種を導入することにより前記混成エマルションの発熱量を増大させる段階をさらに含む、請求項４４に記載の方法。
【請求項４９】
前記バイオ燃料が、固体水分散可能なバイオマス、バイオアルコール及び固体炭化水素の少なくとも一種を含む、請求項４８に記載の方法。
【請求項５０】
貯蔵または輸送用に水性系において粘稠な炭化水素含有量を最大化する方法であって、
炭化水素エマルション中の液滴が非球状であるように十分に高い炭化水素内相体積をもつ炭化水素エマルションを準備する；
前記エマルションを少なくとも二峰型エマルション系に転換する；
前記系から少なくとも二つの前駆体エマルションを形成する；
粘度を下げるために前記前駆体エマルションの混合比を選択する、前記比は充填因子アルゴリズムにより決定する；及び
前記低い粘度を有する前記前駆体エマルションから混成エマルションを合成する、
各段階を含む、前記方法。
【請求項５１】
非球形粒子を有する前記エマルションが多面体粒子を含む、請求項５０に記載の方法。
【請求項５２】
前記非球形粒子を有する前記エマルションがHIPR(高内相比)エマルションを含む、請求項５１に記載の方法。
【請求項５３】
前記エマルションの粘度は、前記非球形粒子を含むときに最大であり、且つ混成時に最小である、請求項５０に記載の方法。
【請求項５４】
前駆体エマルションに対して粘度が低い単峰型粒径分布を有するアマルガム化混成エマルションの配合法であって、
n-峰型粒径分布をもつ混合物を準備する；
前記混合物に存在するそれぞれのモードの分布に関して前駆体エマルションを形成する；前記前駆体エマルションはそれぞれ特徴的な粘度を有する；
それぞれの前記前駆体エマルションに対して低い粘度と単峰型サイズ分布を有する複数の混成エマルションを形成する；及び
単峰型粒子分布と、前記混成エマルションの粘度に対して低粘度を有するアマルガム化混成エマルションを形成するために前記混成エマルションを混合する、前記分布は複数の極大値が存在しない単一モードを有する、
各段階を含む、前記方法。
【請求項５５】
前記混成エマルションのそれぞれの混成エマルションが、もう一つの混成エマルションに対して異なる粒径分布を有する、請求項５４に記載の方法。
【請求項５６】
少なくとも前駆体エマルションがHIPRエマルションを含む、請求項５４に記載の方法。
【請求項５７】
それぞれの混成エマルションが、もう一つの混成エマルションと重なる粒径分布が存在しない別の混成エマルションである、請求項５４に記載の方法。
【請求項５８】
製造前、製造時及び製造後の少なくとも一つの間にエマルションの燃焼、貯蔵及び輸送特性の少なくとも一つを変性する方法であって、
エマルションを準備する；
前記エマルションを添加剤添加、機械的加工、化学的処理、物理的処理及びその組み合わせからなる群から選択される単位操作にかける；及び
処理によって前記エマルションの特徴の少なくとも一つの特徴を変性する、
各段階を含む変性法。
【請求項５９】
水分散可能なまたは水溶性バイオ燃料の少なくとも一つを導入することにより、前記混成エマルションの発熱量を増加させる段階をさらに含む、請求項５８に記載の方法。
【請求項６０】
前記バイオ燃料が、固体水分散可能なバイオマス、バイオアルコール及び固体炭化水素の少なくとも一つを含む、請求項５９に記載の方法。
【請求項６１】
不安定化エマルションまたは規格外エマルションを安定化エマルションまたは規格エマルションに転換する方法であって、
第一の前駆体エマルションとして不安定化または規格外エマルションを準備する；
安定化または規格エマルションの特徴を化学的/物理的に特徴決定する；
特徴の情報を充填因子アルゴリズムに入力する；
安定化規格特性をベースとして前記第一の前駆体エマルションと第二の同様の前駆体エマルションの所定の混合比を決定する；及び
前記安定化または規格エマルションを形成するために混合する、
各段階を含む、前記方法。
【手続補正２】
【補正対象書類名】明細書
【補正対象項目名】０１３９
【補正方法】変更
【補正の内容】
【０１３９】
本明細書中に示されているデータは、図２３〜３１によりさらに確認される。
図２３を参照して、この図には、North  Eastern  AlbertaビチューメンMSAR(商標)燃料１が燃焼しているバーナーの写真が示されている。火炎の形状が図に示されている。
【手続補正３】
【補正対象書類名】明細書
【補正対象項目名】０１４０
【補正方法】変更
【補正の内容】
【０１４０】
図２４は、図２３で燃焼している燃料のバーナーからの火炎の側面を示す図である。
図２５及び２６は、最初の燃焼実験後のバーナーのノズル上のコークス付着物を示し、図２６は、二回目の燃焼実験後のバーナーのノズル上のコークス付着物を示す。差はかなり大きい。
【手続補正４】
【補正対象書類名】明細書
【補正対象項目名】０１４１
【補正方法】変更
【補正の内容】
【０１４１】
図２７は、North  Eastern  AlbertaビチューメンMSAR(商標)燃料２の燃焼の間のバーナーの図である。
図２８は、MSAR(商標)燃料２の燃焼後のバーナーノズル上のコークス付着物を示す。
【手続補正５】
【補正対象書類名】明細書
【補正対象項目名】０１４２
【補正方法】変更
【補正の内容】
【０１４２】
図２９において、混成エマルションの燃焼が写真に示されている。火炎の形状は、燃焼したときに、それぞれの前駆体エマルションの火炎形状よりもずっと集約しているのは興味深い。これはさらに、バーナーの側面図をとると、かなり長い火炎長さと強度を示す、図３０により裏付けられる。混成エマルションの燃焼特性及び他の特徴に関して既に本明細書中で述べてきたように、図３１は火炎の清浄度を示す。MSAR(商標)燃料１に関連する図２６のコークス付着物の表示を比較すると、燃焼後のノズル上にコークス付着物は実質的に存在しない。